(57)【要約】  本発明は、少なくともニトリル基、水酸基、およびアルコキシシリル基を有する重合体（Ａ）ならびに架橋剤（Ｂ）を含有する防錆用組成物であり、その具体例としてα，β−モノエチレン性不飽和基を有するニトリル系モノマー（ａ−１）から導かれる構造単位、α，β−モノエチレン性不飽和基を有するモノマー（ａ−２）（ただし、前記（ａ−１）成分を除く）から導かれる構造単位、水酸基を有するモノマー（ａ−３）から導かれる構造単位およびアルコキシシリル（メタ）アクリレート（ａ−４）から導かれる構造単位を含む重合体（Ａ１）ならびに架橋剤（Ｂ）を含有する防錆用組成物が挙げられる。重合体（Ａ）を含む本発明の防錆用組成物から得られる塗膜は耐アルカリ性に優れ、薄膜化しても十分な耐アルカリ性を確保することができる。【特許請求の範囲】
【請求項１】
少なくともニトリル基、水酸基、およびアルコキシシリル基を有する重合体（Ａ）ならびに架橋剤（Ｂ）を含有する防錆用組成物。
【請求項２】
重合体（Ａ）が、α，β−モノエチレン性不飽和基を有するニトリル系モノマー（ａ−１）から導かれる構造単位、α，β−モノエチレン性不飽和基を有するモノマー（ａ−２）（ただし、前記（ａ−１）成分を除く）から導かれる構造単位、水酸基を有するモノマー（ａ−３）から導かれる構造単位およびアルコキシシリル（メタ）アクリレート（ａ−４）から導かれる構造単位を含むものである請求項１記載の防錆用組成物。
【請求項３】
重合体（Ａ）が、重合体（Ａ）に含まれる全構造単位の量を１００重量％としたとき、α，β−モノエチレン性不飽和基を有するニトリル系モノマー（ａ−１）から導かれる構造単位を３０〜９０重量％、α，β−モノエチレン性不飽和基を有するモノマー（ａ−２）（ただし、前記（ａ−１）成分を除く）から導かれる構造単位を１０〜６０重量％、水酸基を有するモノマー（ａ−３）から導かれる構造単位を１〜１０重量％、およびアルコキシシリル（メタ）アクリレート（ａ−４）から導かれる構造単位を１〜５重量％含むものである請求項１または２記載の防錆用組成物。
【請求項４】
重合体（Ａ）は粒子として存在し、その平均粒径が１０〜５００ｎｍである請求項１〜３のいずれかに記載の防錆用組成物。
【請求項５】
重合体（Ａ）は、酸価が３０ｍｇＫＯＨ／ｇ以下である請求項１〜４のいずれかに記載の防錆用組成物。
【請求項６】
重合体（Ａ）は、水酸基価が１〜９０ｍｇＫＯＨ／ｇである請求項１〜５のいずれかに記載の防錆用組成物。
【請求項７】
さらに、水酸基との反応性を有する水溶性ジルコニウム化合物（Ｄ）を含有する請求項１〜６のいずれかに記載の防錆用組成物。
【請求項８】
水溶性ジルコニウム化合物（Ｄ）が炭酸ジルコニウムアンモニウムである請求項７に記載の防錆用組成物。
【請求項９】
架橋剤（Ｂ）が、オキサゾリン化合物（ｂ１）およびシランカップリング剤（ｂ２）から選ばれた少なくとも１種である請求項１〜８のいずれかに記載の防錆用組成物。
【請求項１０】
オキサゾリン系化合物（ｂ１）は、水分散性で、かつ、オキサゾリン基当量が２００〜５０００ｇ／当量である請求項９に記載の防錆用組成物。
【請求項１１】
シランカップリング剤（ｂ２）が、グリシジル基、アミノ基、アミド基、またはイソシアネート基を有する化合物である請求項９または１０に記載の防錆用組成物。
【請求項１２】
架橋剤（Ｂ）が、オキサゾリン化合物（ｂ１）およびシランカップリング剤（ｂ２）である請求項９〜１１のいずれかに記載の防錆用組成物。
【請求項１３】
重合体（Ａ）１００重量部に対して、オキサゾリン系化合物（ｂ１）を１〜４０重量部、シランカップリング剤（ｂ２）を０．１〜１０重量部の割合で含有する請求項１２に記載の防錆用組成物。
【請求項１４】
さらに、水酸基とオキサゾリン基との反応を促進する触媒（Ｃ）を含有する請求項１２または１３に記載の防錆用組成物。
【請求項１５】
水酸基との反応性を有する水溶性ジルコニウム化合物（Ｄ）を含有し、重合体（Ａ）１００重量部に対して、オキサゾリン系化合物（ｂ１）を１〜４０重量部、シランカップリング剤（ｂ２）を０．１〜５重量部、触媒（Ｃ）を０．１〜１０重量部、水溶性ジルコニウム化合物（Ｄ）を０．１〜５重量部の割合で含有する請求項１４に記載の防錆用組成物。
【請求項１６】
触媒（Ｃ）がリン酸二水素アンモニウム、テトラメチルアンモニウムクロライド、テトラメチルアンモニウムヒドロキサイド、ハロゲン化リチウムおよび水酸化リチウムから選ばれた化合物である請求項１４または１５に記載の防錆用組成物。
【請求項１７】
請求項１〜１６のいずれかに記載の防錆用組成物を含む水分散体。
【請求項１８】
請求項１〜１６のいずれかに記載の防錆用組成物の硬化物で鋼板を被覆してなる防錆鋼板。
【請求項１９】
α，β−モノエチレン性不飽和基を有するニトリル系モノマー（ａ−１）から導かれる構造単位、α，β−モノエチレン性不飽和基を有するモノマー（ａ−２）（ただし、前記（ａ−１）成分を除く）から導かれる構造単位、水酸基を有するモノマー（ａ−３）から導かれる構造単位およびアルコキシシリル（メタ）アクリレート（ａ−４）から導かれる構造単位を含む防錆用重合体。
【発明の詳細な説明】
【技術分野】
【０００１】
本発明は防錆用組成物およびこれを含む水分散体に関し、詳しくはアルカリ処理に対する耐性に優れた防錆塗膜を形成し得る防錆用組成物およびこれを含む水分散体に関する。
【背景技術】
【０００２】
主として炭化水素から構成される高分子鎖からなり、側鎖に有するカルボキシル基の一部が金属陽イオンで中和されている部分中和物であるアイオノマー樹脂は、各種基材、特に、金属と良好な密着性を有することはよく知られている。例えば、日本接着学会誌、Ｖｏｌ．１９、Ｎｏ．３、ｐ９５−１０１（１９８３）にアルカリ金属や２価金属などの架橋イオンの種類によってアイオノマー樹脂の塗膜物性や密着度に違いが生ずることが報告されている。また、このアイオノマー樹脂からなる防錆層は耐水性が優れるため、アイオノマー樹脂を金属基材の防錆材として使用できることも知られている。しかも、Ｎａ、Ｋなどの１価金属イオンやアミンで中和されたアイオノマー樹脂は水中に分散することが可能であるため、アイオノマー樹脂の水分散体を使用した種々の防錆処理材が開発され、現在、各種産業分野に広く用いられている。【０００３】
しかし、このようなアイオノマー樹脂の単独処理では顧客が要求する防錆性や密着性などの性能に応え得なかった。このため、アイオノマー樹脂は、主に下地にクロメート処理などを施した有機被覆複合鋼板の製造に使用されてきた。しかし、近年、世界的規模で環境問題に関心が集まり、６価クロムを使用しない表面処理金属製品の要求が高まっている。そのため、クロメート下地処理を行わずに、有機樹脂による１段処理のみで従来と同等の防錆性や密着性などを発現できる防錆塗料が求められるようになった。【０００４】
これらの要求に応えるため、すでに種々の検討がなされている。例えば、特開平１１−０１２４１１号公報には、防錆性能を向上するため２価の金属で中和されたアイオノマー樹脂、エポキシ基含有化合物、アイオノマー樹脂とエポキシ基含有化合物の反応物とからなる水性分散体組成物が開示されている。しかし、本発明者らが評価したところでは、上記の開示された組成物により塗膜を形成した鋼板にアルカリ脱脂処理を施した後、塩水噴霧試験すると鋼板が発錆し、防錆性は十分ではなかった（以下、アルカリ脱脂処理後の防錆性を耐アルカリ性と記す）。【０００５】
また、特開２００６−２２１２７号公報には、１価の金属イオンおよび／またはアミンで中和されたアイオノマー樹脂、多官能オキザゾリン樹脂、触媒およびシランカップリング剤を含有する防錆塗料用組成物が開示され、この組成物から形成される塗膜が高い耐アルカリ性を有することが記載されている。
【先行技術文献】
【特許文献】
【０００６】
【特許文献１】特開平１１−０１２４１１号公報
【特許文献２】特開２００６−２２１２７号公報
【非特許文献】
【０００７】
【非特許文献１】日本接着学会誌、Ｖｏｌ．１９、Ｎｏ．３、ｐ９５−１０１（１９８３）
【発明の概要】
【発明が解決しようとする課題】
【０００８】
しかし、最近さらに防錆塗料の薄膜化が進み、防錆塗料には従来に増して高い耐アルカリ性が求められている。本発明の目的は、上記従来技術の問題点を解決すること、すなわち、耐アルカリ性が優れた塗膜を形成し得る防錆用組成物を提供すること、また適切な成分と組み合わせることによりそのような防錆用組成物を作製し得る重合体を提供することにある。
【課題を解決するための手段】
【０００９】
本発明者らは鋭意研究の結果、塗膜を形成する重合体に酸性基が存在すると防錆塗膜の耐アルカリ性を低下させる場合があるとの知見を得た。そしてモノマー成分として酸モノマーの使用を制限し、その代わりに少なくともニトリル基、水酸基、およびアルコキシシリル基を有する重合体と架橋剤とを組み合わせることにより、優れた基材密着性、耐水性、耐溶剤性および耐食性と優れた耐アルカリ性とを両立した塗膜を形成し得る防錆用組成物が得られることを見出し、本発明を完成するに至った。【００１０】
すなわち、本発明は、たとえば、以下の［１］〜［１９］に記載した事項により特定される。
［１］少なくともニトリル基、水酸基、およびアルコキシシリル基を有する重合体（Ａ）ならびに架橋剤（Ｂ）を含有する防錆用組成物。
［２］重合体（Ａ）が、α，β−モノエチレン性不飽和基を有するニトリル系モノマー（ａ−１）から導かれる構造単位、α，β−モノエチレン性不飽和基を有するモノマー（ａ−２）（ただし、前記（ａ−１）成分を除く）から導かれる構造単位、水酸基を有するモノマー（ａ−３）から導かれる構造単位およびアルコキシシリル（メタ）アクリレート（ａ−４）から導かれる構造単位を含むものである上記［１］に記載の防錆用組成物。
［３］重合体（Ａ）が、重合体（Ａ）に含まれる全構造単位の量を１００重量％としたとき、α，β−モノエチレン性不飽和基を有するニトリル系モノマー（ａ−１）から導かれる構造単位を３０〜９０重量％、α，β−モノエチレン性不飽和基を有するモノマー（ａ−２）（ただし、前記（ａ−１）成分を除く）から導かれる構造単位を１０〜６０重量％、水酸基を有するモノマー（ａ−３）から導かれる構造単位を１〜１０重量％、およびアルコキシシリル（メタ）アクリレート（ａ−４）から導かれる構造単位を１〜５重量％含むものである上記［１］または［２］に記載の防錆用組成物。
［４］重合体（Ａ）は粒子として存在し、その平均粒径が１０〜５００ｎｍである上記［１］〜［３］のいずれかに記載の防錆用組成物。
［５］重合体（Ａ）は、酸価が３０ｍｇＫＯＨ／ｇ以下である上記［１］〜［４］のいずれかに記載の防錆用組成物。
［６］重合体（Ａ）は、水酸基価が１〜９０ｍｇＫＯＨ／ｇである上記［１］〜［５］のいずれかに記載の防錆用組成物。
［７］さらに、水酸基との反応性を有する水溶性ジルコニウム化合物（Ｄ）を含有する上記［１］〜［６］のいずれかに記載の防錆用組成物。
［８］水溶性ジルコニウム化合物（Ｄ）が炭酸ジルコニウムアンモニウムである上記［７］に記載の防錆用組成物。
［９］架橋剤（Ｂ）が、オキサゾリン化合物（ｂ１）およびシランカップリング剤（ｂ２）から選ばれた少なくとも１種である上記［１］〜［８］のいずれかに記載の防錆用組成物。
［１０］オキサゾリン系化合物（ｂ１）は、水分散性で、かつ、オキサゾリン基当量が２００〜５０００ｇ／当量である上記［９］に記載の防錆用組成物。
［１１］シランカップリング剤（ｂ２）が、グリシジル基、アミノ基、アミド基、またはイソシアネート基を有する化合物である上記［９］または［１０］に記載の防錆用組成物。
［１２］架橋剤（Ｂ）が、オキサゾリン化合物（ｂ１）およびシランカップリング剤（ｂ２）である上記［９］〜［１１］のいずれかに記載の防錆用組成物。
［１３］重合体（Ａ）１００重量部に対して、オキサゾリン系化合物（ｂ１）を１〜４０重量部、シランカップリング剤（ｂ２）を０．１〜１０重量部の割合で含有する上記［１２］に記載の防錆用組成物。
［１４］さらに、水酸基とオキサゾリン基との反応を促進する触媒（Ｃ）を含有する上記［１２］または［１３］に記載の防錆用組成物。
［１５］水酸基との反応性を有する水溶性ジルコニウム化合物（Ｄ）を含有し、重合体（Ａ）１００重量部に対して、オキサゾリン系化合物（ｂ１）を１〜４０重量部、シランカップリング剤（ｂ２）を０．１〜５重量部、触媒（Ｃ）を０．１〜１０重量部、水溶性ジルコニウム化合物（Ｄ）を０．１〜５重量部の割合で含有する上記［１４］に記載の防錆用組成物。
［１６］触媒（Ｃ）がリン酸二水素アンモニウム、テトラメチルアンモニウムクロライド、テトラメチルアンモニウムヒドロキサイド、ハロゲン化リチウムおよび水酸化リチウムから選ばれた化合物である上記［１４］または［１５］に記載の防錆用組成物。
［１７］上記［１］〜［１６］のいずれかに記載の防錆用組成物を含む水分散体。
［１８］上記［１］〜［１６］のいずれかに記載の防錆用組成物の硬化物で鋼板を被覆してなる防錆鋼板。
［１９］α，β−モノエチレン性不飽和基を有するニトリル系モノマー（ａ−１）から導かれる構造単位、α，β−モノエチレン性不飽和基を有するモノマー（ａ−２）（ただし、前記（ａ−１）成分を除く）から導かれる構造単位、水酸基を有するモノマー（ａ−３）から導かれる構造単位およびアルコキシシリル（メタ）アクリレート（ａ−４）から導かれる構造単位を含む防錆用重合体。
【発明の効果】
【００１１】
本発明の接着剤組成物から得られる塗膜は耐アルカリ性に優れ、薄膜化しても十分な耐アルカリ性を確保することができる。
【発明を実施するための形態】
【００１２】
本発明の防錆用組成物は、少なくともニトリル基、水酸基、およびアルコキシシリル基を有する重合体（Ａ）ならびに架橋剤（Ｂ）を含有する。
【００１３】
重合体（Ａ）は、本組成物の主成分であり、架橋剤（Ｂ）と架橋することにより防錆塗膜を形成する。
【００１４】
重合体（Ａ）としては、具体的には、α，β−モノエチレン性不飽和基を有するニトリル系モノマー（ａ−１）から導かれる構造単位、α，β−モノエチレン性不飽和基を有するモノマー（ａ−２）から導かれる構造単位、水酸基含有モノマー（ａ−３）から導かれる構造単位およびアルコキシシリル（メタ）アクリレート（ａ−４）から導かれる構造単位を含む重合体（Ａ１）を挙げることができる。つまり重合体（Ａ１）は、α，β−モノエチレン性不飽和基を有するニトリル系モノマー（ａ−１）、α，β−モノエチレン性不飽和基を有するモノマー（ａ−２）、水酸基含有モノマー（ａ−３）およびアルコキシシリル（メタ）アクリレート（ａ−４）を共重合させることにより得ることができる。このように重合体（Ａ１）はアクリル酸およびメタクリル酸等の酸モノマーから導かれる構造単位を必須構造単位としては含まない。
【００１５】
なお、本発明において（メタ）アクリル酸とはアクリル酸およびメタクリル酸を意味し、（メタ）アクリレートとはアクリレートおよびメタクリレートを意味する。
【００１６】
重合体（Ａ１）は、前記（ａ−１）〜（ａ−４）から導かれる構造単位以外の構造単位を含むことができる。ただし、重合体（Ａ）に含まれる酸性基を有する構造単位の量は制限される。
【００１７】
重合体（Ａ）の酸価は３０ｍｇＫＯＨ／ｇ以下であることが好ましく、２０ｍｇＫＯＨ／ｇ以下であることがより好ましく、１５ｍｇＫＯＨ／ｇ以下であることがさらに好ましい。ここで、重合体（Ａ）の酸価とは、重合体（Ａ）１ｇ中に含有される酸性成分を中和するために必要な水酸化カリウム（ＫＯＨ）のｍｇ数である。重合体（Ａ）の酸価は、ＪＩＳ  Ｋ００７０に準じた方法で求められる。
【００１８】
重合体（Ａ）は、上記のとおり酸性基を有する構造単位の含有比率が小さく、好ましくは酸性基を有する構造単位を含まない。つまり重合体（Ａ）に存在する酸性基の量は少なく、好ましくは酸性基が存在しない。
【００１９】
架橋剤（Ｂ）は、重合体（Ａ）と架橋することにより、防錆塗膜の耐水性を向上させることができる。架橋剤（Ｂ）は、重合体（Ａ）と架橋することができる化合物であり、好ましくは、オキサゾリン系化合物、シランカップリング剤、エポキシ系化合物、アミノ系化合物、メラミン系化合物、イソシアネート系化合物、有機ジルコニウム系化合物、有機チタン系化合物、エピクロルヒドリン系化合物、カルボジイミド系化合物、アジリジン系化合物であり、特に好ましくは、オキサゾリン系化合物（ｂ１）およびシランカップリング剤（ｂ２）である。
【００２０】
従来の防錆用組成物の主成分である重合体はカルボキシル基等の酸性基を一定割合で有していた。これは、主成分である重合体がシランカップリング剤と架橋する上で、重合体に酸性基が一定割合で含有されることが必須であったからである。
【００２１】
ところが、本発明者らの研究により、重合体に酸性基が存在すると防錆塗膜の耐アルカリ性が低下する場合があることが判明した。そこで、本発明の防錆用組成物においては、重合体（Ａ）に存在する酸性基の量を制限することにより防錆塗膜の耐アルカリ性を向上させた。たとえば重合体（Ａ１）は、酸性基を有する構造単位の代わりに水酸基含有モノマー（ａ−３）から導かれる構造単位を含む。つまり重合体（Ａ）は、酸性基の代わりに水酸基を有する。本発明の防錆用組成物においては、重合体（Ａ）が有する水酸基と架橋剤（Ｂ）、たとえばオキサゾリン系化合物（ｂ１）およびシランカップリング剤（ｂ２）の官能基とが反応することにより架橋体が得られる。ただし、架橋に関与する重合体（Ａ）の官能基が水酸基であると、シランカップリング剤（ｂ２）などとの架橋の強度を高めることができない。そこで、本発明の防錆用組成物においては、たとえば重合体（Ａ１）にアルコキシシリル（メタ）アクリレート（ａ−４）から導かれる構造単位を含有させることにより、重合体（Ａ）のアルコキシシリル基とシランカップリング剤（ｂ２）などの官能基とを水架橋させることによって架橋の強度を高めることを可能にした。本発明の防錆用組成物は、以上のような構成により、従来の防錆用組成物と同等の塗膜強度を保ちながら、従来の防錆用組成物よりもはるかに高い耐アルカリ性を有する塗膜を形成することを可能にした。
【００２２】
重合体（Ａ）の水酸基価は１〜９０ｍｇＫＯＨ／ｇであることが好ましく、１〜５０ｍｇＫＯＨ／ｇであることがより好ましく、１〜２５ｍｇＫＯＨ／ｇであることがさらに好ましい。ここで、重合体（Ａ）の水酸基価とは、重合体（Ａ）１ｇをアセチル化させたとき、水酸基と結合した酢酸を中和するのに必要とする水酸化カリウム（ＫＯＨ）のｍｇ数である。重合体（Ａ）の水酸基価は、ＪＩＳ  Ｋ００７０に準じた方法で求められる。
【００２３】
α，β−モノエチレン性不飽和基を有するニトリル系モノマー（ａ−１）から導かれる構造単位は、本防錆用組成物から形成される防錆塗膜の耐溶剤性を向上させるために重合体（Ａ１）に含有される。α，β−モノエチレン性不飽和基を有するニトリル系モノマー（ａ−１）としては、たとえばアクリロニトリル、メタクリルニトリル等を挙げることができる。
【００２４】
α，β−モノエチレン性不飽和基を有するモノマー（ａ−２）から導かれる構造単位は重合体（Ａ１）の基本構成単位である。ここで、α，β−モノエチレン性不飽和基を有するモノマー（ａ−２）は前記α，β−モノエチレン性不飽和基を有するニトリル系モノマー（ａ−１）を含まない。
【００２５】
α，β−モノエチレン性不飽和基を有するモノマー（ａ−２）として、アクリル酸、メタアクリル酸、マレイン酸、イタコン酸等のカルボキシル基含有ビニル類のエステル化物、ビニルイソシアナート、イソプロペニルイソシアナート等のイソシアナート基含有ビニル類、スチレン、α−メチルスチレン、ビニルトルエン、ｔ−ブチルスチレン等の芳香族ビニル類、その他酢酸ビニル、プロピオン酸ビニル、アクリルアミド、メタクリルアミド、メチロールアクリルアミドおよびメチロールメタクリルアミド等を挙げることができる。アクリル酸またはメタアクリル酸のエステル化物としては、メチル（メタ）アクリレート、エチル（メタ）アクリレート、プロピル（メタ）アクリレート、ｎ−ブチル（メタ）アクリレート、ｉ−ブチル（メタ）アクリレート、ｔｅｒｔ−ブチル（メタ）アクリレート、２−エチルヘキシル（メタ）アクリレート、ステアリル（メタ）アクリレート、トリデシル（メタ）アクリレート、ラウロイル（メタ）アクリレート、シクロヘキシル（メタ）アクリレート、ベンジル（メタ）アクリレート、フェニル（メタ）アクリレート、ジメチルアミノエチル（メタ）アクリレート、ジエチルアミノエチル（メタ）アクリレート等、およびグリシジル（メタ）アクリレート、メチルグリシジル（メタ）アクリレート等のエポキシ基含有ビニル類を挙げることができる。
【００２６】
これらの中でも、その他モノマーとの共重合性、Ｔｇ調整の観点からｎ−ブチルアクリレートが好ましい。
【００２７】
水酸基を有するモノマー（ａ−３）から導かれる構造単位は、前述のとおり、本防錆用組成物から形成される防錆塗膜の耐アルカリ性を向上させるために重合体（Ａ１）に含有され、架橋剤（Ｂ）と架橋反応する。
【００２８】
水酸基を有するモノマー（ａ−３）としては、たとえばヒドロキシメチルアクリレート、２−ヒドロキシエチル（メタ）アクリレート、２−ヒドロキシプロピル（メタ）アクリレート、ラクトン変性ヒドロキシエチル（メタ）アクリレート、２−ヒドロキシ−３−フェノキシプロピル（メタ）アクリレート等の水酸基含有（メタ）アクリレートを挙げることができる。これらの中でも、その他モノマーとの共重合性の点で２−ヒドロキシエチルメタクリレートが好ましい。
【００２９】
アルコキシシリル（メタ）アクリレート（ａ−４）から導かれる構造単位は、前述のとおり、シランカップリング剤（ｂ２）と水架橋させることにより、架橋構造の強度を高めるために重合体（Ａ１）に含有される。アルコキシシリル（メタ）アクリレート（ａ−４）としては、たとえば、トリメトキシシリル（メタ）アクリレート、トリエトキシシリル（メタ）アクリレート、ビニルトリメトキシシラン、ビニルトリエトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、ｐ−スチリルトリメトキシシラン、等を挙げることができる。これらの中でも、共重合性、塗膜形成時の架橋反応性の点で３−メタクリロキシプロピルトリメトキシシランが好ましい。
【００３０】
重合体（Ａ１）に含まれる全構造単位の量を１００重量％としたとき、重合体（Ａ１）に含まれる前記（ａ−１）〜（ａ−４）から導かれる構造単位の含有比率はそれぞれ以下のとおりである。α，β−モノエチレン性不飽和基を有するニトリル系モノマー（ａ−１）から導かれる構造単位の含有比率は、好ましくは３０〜９０重量％、より好ましくは５０〜９０重量％、さらに好ましくは５５〜８０重量％である。α，β−モノエチレン性不飽和基を有するモノマー（ａ−２）から導かれる構造単位の含有比率は、好ましくは１０〜６０重量％、より好ましくは１０〜５０重量％、さらに好ましくは２０〜４０重量％である。水酸基含有モノマー（ａ−３）から導かれる構造単位の含有比率は、好ましくは１〜１０重量％、より好ましくは２〜７重量％、さらに好ましくは３〜６重量％である。アルコキシシリル（メタ）アクリレート（ａ−４）から導かれる構造単位の含有比率は、好ましくは１〜５重量％、より好ましくは１〜４重量％、さらに好ましくは１〜３重量％である。
【００３１】
重合体（Ａ１）に含まれ得る、前記（ａ−１）〜（ａ−４）から導かれる構造単位以外の構造単位としては、メチレンビス（メタ）アクリルアミド、ジビニルベンゼン、ポリエチレングリコール鎖含有ジ（メタ）アクリレートなどから導かれる構造単位を挙げることができる。重合体（Ａ１）に含まれ得る、前記（ａ−１）〜（ａ−４）から導かれる構造単位以外の構造単位の含有比率は、成膜性を損なわない範囲とすることができ、重合体（Ａ１）に含まれる全構造単位の量を１００重量％としたとき好ましくは０．１〜５重量％、より好ましくは０．１〜３重量％、さらに好ましくは０．１〜１重量％である。
【００３２】
本防錆用組成物において重合体（Ａ）が粒子として存在する場合は、その平均粒径が１０〜５００ｎｍであることが好ましく、１０〜２００ｎｍであることがより好ましく、１０〜１００ｎｍであることがさらに好ましい。重合体（Ａ）の平均粒径が前記範囲内であると、成膜性が向上し、塗膜の耐水性、耐アルカリ性、耐食性が向上する。また、前述のとおり、本発明の防錆用組成物は、カルボキシル基等の酸性基を有しないか、またはその含有量が少ない。このため、本防錆用組成物から形成される防錆塗膜の鋼板等に対する密着性が低下することが懸念される。重合体（Ａ）の平均粒径が前記範囲内であるような小粒径であると、重合体（Ａ）の鋼板等への接触面積が増大し、防錆塗膜と鋼板等との密着性が向上することも期待できる。
【００３３】
重合体（Ａ）の平均粒径は、大塚電子（株）製の粒径アナライザーＦＰＡＲ−１０００等の測定器により光散乱法によって求めることができる。
【００３４】
重合体（Ａ）の平均粒径を前記範囲内にする方法としては、たとえば、重合体（Ａ）を乳化重合で製造する場合に使用する界面活性剤量を調整する方法等を挙げることができる。
【００３５】
重合体（Ａ）たとえば重合体（Ａ１）の合成方法は特に制約はないが、水を主成分とした溶媒中で行う乳化重合が好ましい。
【００３６】
オキサゾリン系化合物（ｂ１）は、重合体（Ａ）を架橋させ、架橋体を形成する物質である。防錆用組成物がオキサゾリン系化合物（ｂ１）を含むことにより、防錆塗膜の密着性および耐水性が向上する。オキサゾリン系化合物（ｂ１）としては、たとえば、２−イソプロペニル−２−オキサゾリン、２−ビニル−２−オキサゾリン、２−ビニル−４−メチル−２−オキサゾリン等の付加重合性オキサゾリン化合物と（メタ）アクリル酸メチル、（メタ）アクリル酸エチル、（メタ）アクリル酸ヒドロキシエチル、（メタ）アクリル酸ポリエチレングリコール等の（メタ）アクリルエステル類、（メタ）アクリル酸アミド酢酸ビニル、スチレン、α−メチルスチレンスチレンスルホン酸ナトリウム等のオキサゾリン基と反応しない共重合可能な単量体との共重合体の水溶性又は水分散体共重合体を挙げることができる。具体的な例として、日本触媒（株）の製品であるエポクロスＫ−２０１０Ｅ、Ｋ−２０２０Ｅ、Ｋ−２０３０Ｅ、ＷＳ−５００等を挙げることができるが、これらに限定されるものではない。これらの中では、エポクロスＫ−２０２０ＥおよびＫ−２０３０Ｅが好ましい。
【００３７】
オキサゾリン系化合物（ｂ１）のオキサゾリン基当量は、通常、２００〜５０００ｇ／当量、好ましくは２５０〜４０００ｇ／当量、更に好ましくは３００〜３０００ｇ／当量である。オキサゾリン基当量がこの範囲であると、基材密着性、塗膜強度、耐水性、耐アルカリ性の点で好ましい。
【００３８】
オキサゾリン系化合物（ｂ１）はポットライフの観点から水分散性であることが好ましい。
【００３９】
本発明の防錆用組成物においてオキサゾリン系化合物（ｂ１）の含有量は、重合体（Ａ）１００重量部に対して、好ましくは１〜４０重量部、より好ましくは３〜３０重量部、さらに好ましくは５〜２０重量部である。オキサゾリン系化合物（ｂ１）の配合量がこの範囲であると、塗膜強度、基材安定性、耐水性の点で好ましい。
【００４０】
シランカップリング剤（ｂ２）は、重合体（Ａ）を架橋させ、架橋体を形成する物質である。防錆用組成物がシランカップリング剤（ｂ２）を含むことにより、防錆塗膜の耐水性が向上する。シランカップリング剤（ｂ２）としては、従来使用されている通常のシランカップリング剤を挙げることができる。シランカップリング剤（ｂ２）は、水酸基、カルボキシル基などのアクリル樹脂中の官能基と反応し得る官能基を有することが好ましく、特にグリシジル基、エポキシシクロヘキシル基、ビニル基、アミノ基、アミド基、ウレイド基、チオール基、スルフィド基およびイソシアネート基の中から選ばれる基を有することが好ましい。これらの中でも、グリシジル基、アミノ基、アミド基、またはイソシアネート基を有することが好ましい。
【００４１】
シランカップリング剤（ｂ２）の具体的な例として、信越化学のシランカップリング剤ＫＢＭ−３０３、ＫＢＭ−４０３、ＫＢＭ−６０３、ＫＢＭ−９０３、ＫＢＭ−５８５等を挙げることができるが、これらに限定されるものではない。
【００４２】
本発明の防錆用組成物においてシランカップリング剤（ｂ２）の含有比率は、重合体（Ａ）１００重量部に対して、塗膜強度、耐アルカリ性の点で、好ましくは０．１〜１０重量部、より好ましくは０．２〜８重量部、さらに好ましくは０．３〜５重量部である。
【００４３】
以上のように、本発明の防錆用組成物は重合体（Ａ）および架橋剤（Ｂ）を含有することから、実質的に酸フリーでありながら架橋反応性に優れるので、耐水性、耐アルカリ性、塗膜安定性に優れる。更に、重合体（Ａ）を小径にすることにより、耐水性、耐アルカリ性、塗膜安定性に優れる。
【００４４】
本発明の防錆用組成物は、重合体（Ａ）、架橋剤（Ｂ）たとえばオキサゾリン系化合物（ｂ１）およびシランカップリング剤（ｂ２）以外に、必要に応じて、水酸基とオキサゾリン基との反応を促進する触媒（Ｃ）および水酸基との反応性を有する水溶性ジルコニウム化合物（Ｄ）を含有することができる。
【００４５】
水酸基とオキサゾリン基の反応を促進する触媒（Ｃ）は、重合体（Ａ）が有する水酸基とオキサゾリン系化合物（ｂ１）との反応を触媒し、架橋反応を促進させるために使用される。触媒（Ｃ）としては、酸、酸エステル、オニウム塩、リチウム塩類等が挙げられる。具体的には、テトラメチルホスホニウムクロライド、テトラエチルホスホニウムクロライド、メチルトリフェニルホスホニウムクロライド、ベンジルトリフェニルホスホニウムクロライド等の第４級ホスホニウム塩、リチウム、ナトリウム、カリウム、セシウム等のハロゲン化物およびその水酸化物等、リン酸、リン酸二水素アンモニウム、リン酸水素二アンモニウム、フェニルリン酸、フィニルリン酸アンモニウム、ｐ−トルエンスルホン酸、ｐ−トルエンスルホン酸アンモニウム等の酸およびそのアンモニウム塩、テトラメチルアンモニウムクロライド、テトラエチルアンモニウムクロライド、テトラブチルアンモニウムクロライド、ベンジルジメチルクロライド等の第４級アンモニウム塩およびその水酸化物等を挙げることができる。この中で、テトラメチルホスホニウムクロライド、リチウムブロマイド、リチウムクロライド、水酸化リチウム、リン酸水素二アンモニウム、テトラメチルアンモニウムクロライド、テトラメチルヒドロキサイドが好ましく、特に、リン酸二水素アンモニウム、テトラメチルアンモニウムクロライド、テトラメチルアンモニウムヒドロキサイド、ハロゲン化リチウムおよび水酸化リチウムから選ばれた化合物であることが好ましい。
【００４６】
本発明の防錆用組成物において触媒（Ｃ）の含有比率は、重合体（Ａ）１００重量部に対して、好ましくは０．１〜１０重量部、より好ましくは０．２〜７重量部、さらに好ましくは０．３〜５重量部である。触媒（Ｃ）の配合量がこの範囲であると、塗膜強度、耐アルカリ性の点で好ましい。
【００４７】
水酸基と反応し得る水溶性ジルコニウム化合物（Ｄ）は、基材密着性、耐水性、耐アルカリ性向上のために使用される。水溶性ジルコニウム化合物（Ｄ）としては、炭酸ジルコニウムアンモニウム、炭酸ジルコニウムカリウム、硝酸ジルコニウム、酢酸ジルコニウム、塩基性炭酸ジルコニウム、ジルコニウムテトラアセチルアセトネート、ジルコニウムモノアセチルアセトネート、ジルコニウムビスアセチルアセトネート等を挙げることができる。これらの中で、水酸基との反応性、基材密着性の点で炭酸ジルコニウムアンモニウムと炭酸ジルコニウムカリウムが好ましく、特に、炭酸ジルコニウムアンモニウムが好ましい。
【００４８】
カルボキシル基と反応し得る水溶性ジルコニウム化合物（Ｄ）の含有比率は、樹脂の保存安定性の点で、重合体（Ａ）１００重量部に対して、好ましくは０．１〜５重量部、より好ましくは０．１〜３重量部、さらに好ましくは０．１〜２重量部である。
【００４９】
本発明の防錆用組成物を水に分散させて水分散体を作製することができる。すなわち、重合体（Ａ）および架橋剤（Ｂ）、さらに必要に応じて添加される触媒（Ｃ）、水溶性ジルコニウム化合物（Ｄ）等を水に分散させて水分散体とすることができる。この水分散体は、本発明の防錆用組成物を調製し、これを水に分散して作製してもよく、本発明の防錆用組成物の各成分を個別に水に分散して作製してもよい。
【００５０】
この水分散体の固形分濃度は、特に制限されず、塗装方法、塗装に使用される装置に応じて適宜調整される。通常は（Ａ）、（Ｂ）、（Ｃ）および（Ｄ）成分等の合計量１００重量部に対して水１００〜３０００重量部の割合であり、好ましくは２００〜２０００重量部の割合である。
【００５１】
本発明の防錆用組成物は、さらにその他の成分を、本発明の目的が損なわれない範囲で含有することができる。本防錆用組成物が含有し得るその他の成分としては、耐食性を向上させることを目的に、無機充填剤を使用することができる。無機充填剤としては、コロイダルシリカ、酸化ジルコニウムなどが挙げられ、その配合量は、重合体（Ａ）、架橋剤（Ｂ）、触媒（Ｃ）およびジルコニウム化合物（Ｄ）の合計１００重量部に対して０〜８０重量部が好ましく、０〜６０重量部がさらに好ましい。その他成分としては、例えば、ｐＨ調整剤、キレート剤、顔料、濡れ剤、帯電防止剤、酸化防止剤、防腐剤、紫外線吸収剤、光安定化剤、蛍光増白剤、着色剤、レベリング剤、濡れ剤、発泡剤、離型剤、消泡剤、制泡剤、流動性改良剤、増粘剤等が挙げられるが、これらに制約されるものでもない。
【００５２】
本発明の防錆用組成物は、その製造方法には特に制限はなく、前記各成分をブレンドすることにより製造することができる。
【００５３】
本発明の防錆用組成物は、そのまま鋼板等に塗布することもできるし、プレ反応させてから鋼板等に塗布することもできる。プレ反応条件としては通常４０〜１２０℃で５〜１００分間、好ましくは５０〜１００℃で１０〜６０分間、より好ましくは５０〜８０℃で１０〜６０分間である。
【００５４】
本発明の防錆用組成物は、そのまま、またはプレ反応させてから鋼板上に塗布し、乾燥させ、硬化させることにより塗膜を形成することができる。組成物の塗布は、スプレー、カーテン、フローコーター、ロールコーター、刷毛塗り、浸せきのいずれの方法によっても行うことができる。塗布された組成物は、自然乾燥を行ってもよいが、焼き付けを行うことが好ましい。通常、焼き付け温度は６０℃〜５００℃で、焼き付け時間は１〜１２０秒間である。焼き付けを行うことにより塗膜の耐水性、耐溶剤性、耐アルカリ性、耐食性を向上させることができる。
【００５５】
本発明の防錆用組成物の硬化物で鋼板を被覆することにより防錆鋼板を得ることができる。
【実施例】
【００５６】
以下、実施例及び比較例により本発明をより具体的に説明するが、本発明はこれらの実施例に限定されるものではない。
［鋼板］
鋼板としては亜鉛溶融メッキ鋼板（ＪＩＳ  Ｇ３３０２）を用いた。以下の実施例および比較例において得られた防錆用組成物をこの鋼板の片面の全面に塗布後、表面温度１２０℃で６０秒間乾燥することにより厚み２μｍの塗膜を形成し、防錆鋼板試料を作製した。得られた塗膜の特性を以下の評価方法により評価した。
［基材密着性］
塗膜の基材密着性をＪＩＳ Ｋ５６００−５−６に準じた碁盤目試験によって評価した。碁盤目による２５の升目のうち剥がれた升目の数により以下のように評価した。
○：剥がれている升目がない
×：１以上の升目が剥がれている
［耐水性］
作製した防錆鋼板試料を、８０℃温水に１時間浸漬し、その後の表面状態を目視にて評価した。
○：浸漬前と変化なし
△：ブリードが生じた
×：白化した
［耐アルカリ性］
作製した防錆鋼板試料を、５０℃の２％水酸化ナトリウム水溶液に５分間浸漬し、その後の表面状態を目視にて評価した。
○：浸漬前と変化なし
△：黄変したが、剥がれは生じなかった
×：黄変と剥がれが生じた
［耐溶剤性］
得られた塗膜について、メチルエチルケトンによるラビング試験を実施した。メチルエチルケトンを染み込ませたガーゼを用いて、２ｋｇｆの荷重で１０往復ラビングを行い、その後の状態を目視にて評価した。
○：ラビング前と変化なし
△：表面が荒れたが、溶解はしなかった
×：表面が溶解した
［耐食性］
得られた塗膜の表面を基材の金属に届くようにクロスカット後、５％食塩水を噴霧した。２５℃で５日間経過した後の錆の発生状態を目視にて評価した。
○：塗膜面への錆の浸入が５ｍｍ以下である
×：塗膜面への錆の浸入が５ｍｍより大きい
［重合体（Ａ）の酸価の測定方法］
重合体（Ａ）の酸価は、ＪＩＳ  Ｋ００７０に準じて測定した。
［重合体（Ａ）の水酸基価の測定方法］
重合体（Ａ）の水酸基価は、ＪＩＳ  Ｋ００７０に準じて測定した。
［重合体（Ａ）の平均粒径の測定方法］
重合体（Ａ）の平均粒径は、大塚電子（株）製の粒径アナライザーＦＰＡＲ−１０００により光散乱法によって測定した。
［実施例１］
攪拌機、還流冷却付きのセパラブルフラスコに蒸留水２８５重量部及びラウリル硫酸ナトリウムを２．０重量部仕込み、窒素ガスで置換した後、７５℃に昇温した。次いで過硫酸カリウム０．５重量部を添加してから下記組成のビニル単量体乳化物を４時間かけて連続的に添加し、更に３時間保持し、重合を完結させた。固形分が２４．０重量％である共重合体（重合体（Ａ））の水分散体を得た。この共重合体の平均粒径、酸価および水酸基価を上記方法により求めた。その結果を表1に示した。
（ビニル単量体乳化物）
アクリロニトリル                              ６５．０重量部
ｎ−ブチルアクリレート                        ２８．０重量部
２−ヒドロキシエチルメタクリレート            ５．０重量部
３−メタクリロキシプロピルトリメトキシシラン  ２．０重量部
ラウリル硫酸アンモニウム                      ０．２重量部
蒸留水                                        ４０．０重量部
この水分散体を固形分として１００重量部とり、そこへエポクロスＫ−２０３０Ｅ（日本触媒社製オキサゾリン系化合物、オキサゾリン基当量：５５０）を１０重量部、触媒であるリン酸二水素アンモニウムを１重量部、炭酸ジルコニウムアンモニウムを０．５重量部、３−グリシドキシプロピルトリメトキシシラン（シランカップリング剤）を５重量部、を配合し、室温にて攪拌して防錆用組成物の水分散体を調製した。この水分散体を用いて基材密着性、耐水性、耐アルカリ性、耐溶剤性および耐食性を上記方法により求めた。その結果を表1に示した。
［実施例２〜５］
ビニル単量体乳化物の組成を表１の実施例２〜５に示した組成に変更する以外は、実施例１と同様の操作を行い、固形分が２４．０重量％である共重合体（重合体（Ａ））の水分散体を得た。この共重合体の平均粒径、酸価および水酸基価を上記方法により求めた。その結果を表１に示した。エポクロスＫ−２０３０Ｅ、リン酸二水素アンモニウム、炭酸ジルコニウムアンモニウムおよび３−グリシドキシプロピルトリメトキシシランの配合量を表１に示したように変更する以外は実施例１と同様の操作を行い、防錆用組成物の水分散体を調製した。この水分散体を用いて基材密着性、耐水性、耐アルカリ性、耐溶剤性および耐食性を上記方法により求めた。その結果を表１に示した。
［比較例１、３、４］
ビニル単量体乳化物の組成を表１の比較例１、３および４に示した組成に変更する以外は、実施例１と同様の操作を行い、固形分が２４．０重量％である共重合体の水分散体を得た。この共重合体の平均粒径、酸価および水酸基価を上記方法により求めた。その結果を表１に示した。エポクロスＫ−２０３０Ｅ、リン酸二水素アンモニウム、炭酸ジルコニウムアンモニウムおよび３−グリシドキシプロピルトリメトキシシランの配合量を表1に示したように変更する以外は実施例１と同様の操作を行い、防錆用組成物の水分散体を調製した。この水分散体を用いて基材密着性、耐水性、耐アルカリ性、耐溶剤性および耐食性を上記方法により求めた。その結果を表１に示した。
［比較例２］
ビニル単量体乳化物の組成を表１の比較例２に示した組成に変更する以外は、実施例１と同様の操作を行い、固形分が２４．０重量％である共重合体（重合体（Ａ））の水分散体を得た。この共重合体の平均粒径、酸価および水酸基価を上記方法により求めた。その結果を表１に示した。エポクロスＫ−２０３０Ｅ、リン酸二水素アンモニウム、炭酸ジルコニウムアンモニウムおよび３−グリシドキシプロピルトリメトキシシランの配合量を表1に示したように変更する以外は実施例１と同様の操作を行い、防錆用組成物の水分散体を調製した。この水分散体を用いて基材密着性、耐水性、耐アルカリ性、耐溶剤性および耐食性を上記方法により求めた。その結果を表１に示した。【００５７】
【表１】
2014034828.tif 000002
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
少なくともニトリル基、水酸基、およびアルコキシシリル基を有する重合体（Ａ）ならびに架橋剤（Ｂ）を含有し、
重合体（Ａ）が、重合体（Ａ）に含まれる全構造単位の量を１００重量％としたとき、α，β−モノエチレン性不飽和基を有するニトリル系モノマー（ａ−１）から導かれる構造単位を３０〜８０重量％、α，β−モノエチレン性不飽和基を有するモノマー（ａ−２）（ただし、前記（ａ−１）成分を除く）から導かれる構造単位を１０〜６０重量％、水酸基を有するモノマー（ａ−３）から導かれる構造単位を１〜１０重量％、およびアルコキシシリル（メタ）アクリレート（ａ−４）から導かれる構造単位を１〜５重量％含む防錆用組成物。
【請求項２】
重合体（Ａ）は粒子として存在し、その平均粒径が１０〜５００ｎｍである請求項１に記載の防錆用組成物。
【請求項３】
重合体（Ａ）は、酸価が３０ｍｇＫＯＨ／ｇ以下である請求項１または２に記載の防錆用組成物。
【請求項４】
重合体（Ａ）は、水酸基価が１〜９０ｍｇＫＯＨ／ｇである請求項１〜３のいずれかに記載の防錆用組成物。
【請求項５】
さらに、水酸基との反応性を有する水溶性ジルコニウム化合物（Ｄ）を含有する請求項１〜４のいずれかに記載の防錆用組成物。
【請求項６】
水溶性ジルコニウム化合物（Ｄ）が炭酸ジルコニウムアンモニウムである請求項５に記載の防錆用組成物。
【請求項７】
架橋剤（Ｂ）が、オキサゾリン系化合物（ｂ１）およびシランカップリング剤（ｂ２）から選ばれた少なくとも１種である請求項１〜６のいずれかに記載の防錆用組成物。
【請求項８】
オキサゾリン系化合物（ｂ１）は、水分散性で、かつ、オキサゾリン基当量が２００〜５０００ｇ／当量である請求項７に記載の防錆用組成物。
【請求項９】
シランカップリング剤（ｂ２）が、グリシジル基、アミノ基、アミド基、またはイソシアネート基を有する化合物である請求項７または８に記載の防錆用組成物。
【請求項１０】
架橋剤（Ｂ）が、オキサゾリン系化合物（ｂ１）およびシランカップリング剤（ｂ２）である請求項７〜９のいずれかに記載の防錆用組成物。
【請求項１１】
重合体（Ａ）１００重量部に対して、オキサゾリン系化合物（ｂ１）を１〜４０重量部、シランカップリング剤（ｂ２）を０．１〜１０重量部の割合で含有する請求項１０に記載の防錆用組成物。
【請求項１２】
さらに、水酸基とオキサゾリン基との反応を促進する触媒（Ｃ）を含有する請求項１０または１１に記載の防錆用組成物。
【請求項１３】
水酸基との反応性を有する水溶性ジルコニウム化合物（Ｄ）を含有し、重合体（Ａ）１００重量部に対して、オキサゾリン系化合物（ｂ１）を１〜４０重量部、シランカップリング剤（ｂ２）を０．１〜５重量部、触媒（Ｃ）を０．１〜１０重量部、水溶性ジルコニウム化合物（Ｄ）を０．１〜５重量部の割合で含有する請求項１２に記載の防錆用組成物。
【請求項１４】
触媒（Ｃ）がリン酸二水素アンモニウム、テトラメチルアンモニウムクロライド、テトラメチルアンモニウムヒドロキサイド、ハロゲン化リチウムおよび水酸化リチウムから選ばれた化合物である請求項１２または１３に記載の防錆用組成物。
【請求項１５】
請求項１〜１４のいずれかに記載の防錆用組成物を含む水分散体。
【請求項１６】
請求項１〜１４のいずれかに記載の防錆用組成物の硬化物で鋼板を被覆してなる防錆鋼板。
【請求項１７】
全構造単位の量を１００重量％としたとき、α，β−モノエチレン性不飽和基を有するニトリル系モノマー（ａ−１）から導かれる構造単位を３０〜８０重量％、α，β−モノエチレン性不飽和基を有するモノマー（ａ−２）（ただし、前記（ａ−１）成分を除く）から導かれる構造単位を１０〜６０重量％、水酸基を有するモノマー（ａ−３）から導かれる構造単位を１〜１０重量％およびアルコキシシリル（メタ）アクリレート（ａ−４）から導かれる構造単位を１〜５重量％含む防錆用重合体。
【国際調査報告】
2014034828.tif 000003
2014034828.tif 000004
2014034828.tif 000005
2014034828.tif 000006